99発酵アルコール、N-メチルピロリドン、エトキシエタノール、ヒドロキシプロピルセルロース及びN-ヘプタンを主成分とするカツラ専用シリコンリムーバー。99発酵アルコール350~450、N-メチルピロリドン10~50、エトキシエタノール150~200、ヒドロキシプロピルセルロース10~30及びN-ヘプタン2365~4751を主成分とすることを特徴とする請求項1記載のカツラ専用シリコンリムーバー。健康を害することなく、かつ作業性もよく粘着剤を剥離できるような、カツラ専用のシリコン剥離剤の開発を課題とする。本発明者は、上記課題を解決する為に鋭意努力をした結果、N-メチルピロリドン及び他の成分との配分により課題を解決できることを見出した。すなわち、本発明は99発酵アルコール、N-メチルピロリドン、エトキシエタノール、ヒドロキシプロピルセルロース及びN-ヘプタンを主成分とするカツラ専用シリコンリムーバー。99発酵アルコール350~450、N-メチルピロリドン10~50、エトキシエタノール150~200、ヒドロキシプロピルセルロース10~30及びN-ヘプタン2365~4751を主成分とすることを特徴とする記載のカツラ専用シリコンリムーバー。本出願人は、先に水性粘着剤リムーバーを開発し、ポリオキシエチレンイソステアリルエーテル及びブトキシエタノールを含有する粘着剤除去組成物の特許出願を行っている。しかし、本リムーバーは一般的な水性粘着剤に対するリムーバーである。一方、カツラの粘着剤としてはベタツキがない、撥水する、安全性が高い等の要件を備えていることが求められており、本出願人はシリコン粘着剤が最も適していることを見出した。そして本出願人は、また変性シリコン接着剤に粉状抗炎症剤及び粉状殺菌剤を添加したカツラ専用粘着剤を開発して特許出願し、更に微粒子ナイロン末を添加したカツラ専用粘着剤をも開発し特許出願したが、シリコン粘着剤を用いてカツラを接着した場合、上記のような一般的な水性粘着剤リムーバーでは手際よく剥離することが難しいという欠点があった。そこで、本発明者は、剥離剤として公知の成分を種々テストした結果、99発酵アルコール、N-メチルピロリドン、エトキシエタノール、ヒドロキシプロピルセルロース及びN-ヘプタンの組み合わせが最も効果的であり、その相対量も99発酵アルコール350~450、N-メチルピロリドン10~50、エトキシエタノール150~200、ヒドロキシプロピルセルロース10~30及びN-ヘプタン2365~4751が好ましいことを見出した。なお、レゾルシン、ソルビタン脂肪酸エステル、グリチルリチン酸ジカリウム及びジメチルシリコンエマルジョンは、それぞれ001~005、01~05、001~005及び01~05が好ましいことが分かった。液だれがなく、剥離時間が短縮され、使用量も減少させることが可能なカツラ専用シリコンの剥離剤を提供することができる。本発明を具体的に説明するために実施例を示すが、これらに限定されるものではない。[実施例1]以下の成分割合でカツラ専用シリコンリムーバーを試作した。上記成分中、99発酵アルコールエタノール、N-メチルピロリドン、エトキシエタノール、増粘剤としてヒドロキシプロピルセルロース及び溶剤としてN-ヘプタンは、本発明において必須の成分である。特に、ヒドロキシプロピルセルロースを増粘剤として用いることによりゲル状となり、液ダレがほぼなくなり、また揮発性成分の揮発量が少なくなり、剥離剤の使用量を減少させることができる。なお、ポリエチレングリコール400、プロピレングリコール、アロエベラエキス及び混合植物抽出液は保湿剤、イソプロピルメチルフェノールは防腐剤、及びレゾルシンは抗炎症剤として用いており、必要に応じて他の成分と代替することも可能である。ソルビタン脂肪酸エステルは界面活性剤でシリコンを浮かせやすくする効果を有し、グリチルリチン酸ジカリウムは抗炎症剤及びジメチルシリコンエマルジョンは平滑性剤である。[実施例2]実施例1で試作した本発明品と他社の市販品とを比較する試験を行い、表2のような結果が得られた。1引火点測定試験:各試料をセタ密閉式引火点試験器で引火点を測定し、危険等級を調査する。2液ダレ測定試験:高さ600mm×幅600mm×厚さ5mmの透明ガラス板の両脇をブロックで抑えガラス面を垂直とし、上部より垂直に300mm下まで1mm単位で印しをし、油性マジックで記入し、各試料を薬サジに01g量り取り、0mmより流し3分後のタレ位置を測定する。3剥離時間測定:直径10cmのガラスシャーレーに01gの医療用シリコンsi355を採り、薄く指で伸ばし6時間放置し自然乾燥させる。次に、各試料05gずつ量り取り、乾燥させたシリコンに塗布し、シリコンがシャーレーより剥離されるまでの時間を測定する。また、液剤の場合、揮発性が高いため、剥離するまでの使用量を測定する。4試験検体:医療用シリコンSI3555比較試料:変性シリコンリムーバーゲル本発明品日本フィリン社製皮膚用シリコンリムーバーS社製C-シリコンクリーナーI社製シリコンシーラントクリーナーPA社製表2の結果から明らかなように、比較例として示した他社製品は、引火点が低く危険度が高い、液ダレが長い、すなわち服等に付着しやすい、また剥離時間も長く使用量も多く必要という結果が得られた。一方、本発明品は、引火点が高く危険度がそれほどなく、液ダレも短く、また剥離時間が短くて使用量が少ないという結果が得られた。従って、カツラに適した粘着剤であるシリコンをカツラの接着に使用した場合、リムーバー剥離剤として本発明品を用いることにより、剥離作業を迅速かつ安全に行うことができることがわかった。